(57)【要約】【課題】耐加水分解性に優れた、立体的に嵩高い置換基を有するシリコーン化合物及びシリコーンモノマーを高純度に合成することができる、シリコーン化合物の製造方法及びそれを利用したシリコーンモノマーの製造方法、並びに該シリコーンモノマーと他のモノマーを共重合させて得られる成形体及び該成形体から成る眼用レンズを提供すること。【解決手段】特定の構造を有するハロシラン化合物と、特定の構造を有する3-グリシドキシプロピルアルコキシシランとを反応させて特定のシリコーン化合物を得、これを塩基と反応させて特定のシリコーン化合物を得る。このシリコーン化合物をラジカル重合可能な炭素−炭素二重結合を少なくとも１つ有するカルボン酸と反応させて、シリコーンモノマーを得る。【選択図】なし【特許請求の範囲】
【請求項１】
下記式（１）で示される化合物と下記式（２）で示される化合物を水存在下で反応させて下記式（３）および／または（４）で示されるシリコーン化合物を得て、ついで該下記式（３）および／または（４）で示されるシリコーン化合物を塩基で処理して下記式（５）で示されるシリコーン化合物を得るシリコーン化合物の製造方法。
【化１】
2008137918.tif 000042
【化２】
2008137918.tif 000043
【化３】
2008137918.tif 000044
【化４】
2008137918.tif 000045
【化５】
2008137918.tif 000046
（式(1)〜(5)中、Ｒ１、Ｒ２、Ｒ３、Ｒ４は各々独立に炭素数１−７のアルキル基、炭素数１−７のアルケニル基およびフェニル基から選ばれ、Ｒ１、Ｒ２、Ｒ３のうち、少なくとも一つが炭素数２以上であり、Ｒ５は炭素数１−４のアルキル基から選ばれ、Ｘは塩素原子、臭素原子、ヨウ素原子から選ばれる。ｎは１−３の整数である。）
【請求項２】
上記式（１）で示される化合物と上記式（２）で示される化合物を水存在下で反応させる際に、上記式（２）で示される化合物のアルコキシ基１等量に対し、上記式（１）で示される化合物を２等量以上５等量以下用いる請求項１記載の方法。
【請求項３】
請求項１または２記載の方法で得られた上記式（５）で示されるシリコーン化合物と下記式（６）で示される化合物を反応させ、下記式（７）および／または（８）で示されるシリコーンモノマーを得るシリコーンモノマーの製造方法。
【化６】
2008137918.tif 000047
【化７】
2008137918.tif 000048
【化８】
2008137918.tif 000049
（式(6)〜(8)中、Ｒ１、Ｒ２、Ｒ３、Ｒ４及びＲ５は、上記式(1)〜(5)中のＲ１、Ｒ２、Ｒ３、Ｒ４及びＲ５とそれぞれ同義、Ｒ６は炭素−炭素不飽和二重結合を少なくとも１つ有する炭素数２−２０の有機基から選ばれる）。
【請求項４】
請求項３記載の製造方法によって得られたシリコーンモノマーを含有するモノマー混合物を重合して得られる成形体。
【請求項５】
請求項４記載の成形体からなる眼用レンズ。
【発明の詳細な説明】
【技術分野】
【０００１】
本発明は、シリコーンモノマーの製造方法およびその中間体であるシリコーン化合物の製造方法並びにそのモノマーを用いた成形体および眼用レンズに関する。該成形体は、眼用レンズとして好適であり、特にコンタクトレンズ材として好適である。
【背景技術】
【０００２】
現在、コンタクトレンズ材の原料モノマーとして、高い酸素透過性を有するシロキシ基含有モノマーが知られている。その中でもモノマー中に水酸基とシロキシ基を有するモノマーは上記の高い酸素透過性に加え、水酸基による親水性を付与することができる。そのためこのようなモノマーは他の親水性モノマーとの相溶性に優れ、ひいてはこのようなモノマーを共重合成分として含むコンタクトレンズに対して適度な含水率や装用時の乾燥感低減などの利点を与えることができる。
コンタクトレンズは、その共重合組成によっては加水分解によって、レンズ物性が変化することがあり、これらを改善するため耐加水分解性を有するモノマーの開発が求められている。
従来、コンタクトレンズの原料モノマーは式（５'）で示されるシリコーンモノマー中間体を経由し、製造されている。中間体の製造方法としては、下記反応式（９）に示されるヒドロシリル化による方法、または下記反応式（１０）に示されるシラノール交換反応による方法が知られている。
【０００３】
【化１】
2008137918.tif 000002
【０００４】
【化２】
2008137918.tif 000003
【０００５】
【化３】
2008137918.tif 000004
【０００６】
（式中Ｒ１'、Ｒ２’、Ｒ３'、Ｒ４’は各々独立に１価の炭化水素基を示し、Ｒ５'は炭素数１−４のアルキル基を示し、Ｘは塩素原子、臭素原子、ヨウ素原子を示す。ｎは１−３の整数である。）
【０００７】
しかしながら、上記式（９）、（１０）に示される従来のシリコーンモノマー中間体製造方法を耐加水分解性の高い、ケイ素上の置換基の一つが炭素数２以上である場合に適用する場合には困難が生じる。
例えば反応式（９）のヒドロシリル化反応では、原料であるケイ素化合物は、対応するアルコキシシランとオルガノハロシランとの共加水分解反応によって合成しているが、特にオルガノハロシランのケイ素上の置換基が炭素数２以上である場合、原料であるアルコキシシラン同士が縮合した化合物が多く得られ、原料のケイ素化合物を効率よく得ることが困難である。
【０００８】
さらに反応式（１０）で示される特許文献１のシラノール交換反応ではオルガノシラノールを用いているが、一般にオルガノシラノールは対応するオルガノハロシランの加水分解反応により合成する。その際、系中のpHを厳密に調整する必要があること、またシラノールは脱水縮合しやすいため、特にケイ素上の置換基が炭素数２以上となった場合、シラノールを効率よく得ることが困難である。
【０００９】
このように従来の方法でケイ素上の置換基が炭素数２以上の化合物を合成することが困難であった。
【００１０】
一方、ケイ素上の置換基として炭素数２以上のものを有しない化合物は、耐加水分解性が十分ではないという問題があった。
【００１１】
また今後コンタクトレンズの多機能化のため、より耐加水分解性の高いシリコーンモノマーおよびそれらを用いたコンタクトレンズが求められている。
【００１２】
【特許文献１】特開平４−７４１８５号公報
【発明の開示】
【発明が解決しようとする課題】
【００１３】
本発明の目的は、耐加水分解性に優れた、立体的に嵩高い置換基を有するシリコーン化合物及びシリコーンモノマーを高純度に合成することができる、シリコーン化合物の製造方法及びそれを利用したシリコーンモノマーの製造方法、並びに該シリコーンモノマーと他のモノマーを共重合させて得られる成形体及び該成形体から成る眼用レンズを提供することである。
【課題を解決するための手段】
【００１４】
本発明は、下記式（１）で示される化合物と下記式（２）で示される化合物を水存在下で反応させて下記式（３）および／または（４）で示されるシリコーン化合物を得て、ついで該下記式（３）および／または（４）で示されるシリコーン化合物を塩基で処理して下記式（５）で示されるシリコーン化合物を得るシリコーン化合物の製造方法を提供する。
【００１５】
【化４】
2008137918.tif 000005
【００１６】
【化５】
2008137918.tif 000006
【００１７】
【化６】
2008137918.tif 000007
【００１８】
【化７】
2008137918.tif 000008
【００１９】
【化８】
2008137918.tif 000009
【００２０】
（上記式(1)〜(5)中、Ｒ１、Ｒ２、Ｒ３、Ｒ４は各々独立に炭素数１−７のアルキル基、炭素数１−７のアルケニル基およびフェニル基から選ばれ、Ｒ１、Ｒ２、Ｒ３のうち、少なくとも一つが炭素数２以上であり、Ｒ５は炭素数１−４のアルキル基から選ばれ、Ｘは塩素原子、臭素原子、ヨウ素原子から選ばれる。ｎは１−３の整数である。）
【００２１】
また、本発明は、上記本発明の方法により得られた下記式（５）で示されるシリコーン化合物と下記式（６）で示される化合物を反応させ、下記式（７）および／または（８）で示されるシリコーンモノマーを得るシリコーンモノマーの製造方法を提供する。
【００２２】
【化９】
2008137918.tif 000010
【００２３】
【化１０】
2008137918.tif 000011
【００２４】
【化１１】
2008137918.tif 000012
【００２５】
【化１２】
2008137918.tif 000013
【００２６】
（上記式(6)〜(8)中、Ｒ１、Ｒ２、Ｒ３、Ｒ４及びＲ５は上記式(1)〜(5)中のＲ１、Ｒ２、Ｒ３、Ｒ４及びＲ５とそれぞれ同義、Ｒ６は炭素−炭素不飽和二重結合を少なくとも１つ有する炭素数２−２０の有機基から選ばれる。）
【００２７】
さらに、本発明は、上記本発明の製造方法によって得られたシリコーンモノマーを含有するモノマー混合物を重合して得られる成形体を提供する。さらに、本発明は、上記本発明の成形体からなる眼用レンズを提供する。
【発明の効果】
【００２８】
本発明の製造方法により、従来の方法では合成が困難であった立体障害が大きい置換基を有するシリコーン化合物が高純度で合成可能となる。本方法によって得られたシリコーン化合物は耐加水分解性に優れ、長期間の安定性に優れている。従って、本発明によって得られたシリコーンモノマーはそれから得られる成形体、特にコンタクトレンズの耐加水分解性を向上させる。このことからイオン性基を含むモノマーとの共重合体でも安定であり、長期間レンズ物性が変化しにくい。
【発明を実施するための最良の形態】
【００２９】
上記の通り、本発明のシリコーン化合物の製造方法は、上記式（１）で示される化合物と上記式（２）で示される化合物を水存在下で反応させて上記式（３）および／または（４）で示されるシリコーン化合物を得て、ついで該式（３）および／または（４）で示されるシリコーン化合物を塩基で処理して上記式（５）で示されるシリコーン化合物を得るものである。
【００３０】
上記式(1)〜(5)中、Ｒ１、Ｒ２、Ｒ３、Ｒ４は各々独立に炭素数１−７のアルキル基、炭素数１−７のアルケニル基およびフェニル基から選ばれ、Ｒ１、Ｒ２、Ｒ３のうち、少なくとも一つが炭素数２以上であり、Ｒ５は炭素数１−４のアルキル基から選ばれ、Ｘは塩素原子、臭素原子、ヨウ素原子から選ばれる。ｎは１−３の整数である。なお、各式中にＲ１、Ｒ２、Ｒ３、Ｒ４又はＲ５で表される基がそれぞれ複数個存在する場合には、同一の符号で表される複数の基もそれぞれ独立である。
【００３１】
上記本発明のシリコーン化合物の製造方法において、原料として用いられるハロシラン化合物は、上記式（１）で示されるものであって、式中のＲ１、Ｒ２、Ｒ３は各々独立に炭素数１−７のアルキル基、炭素数２−７のアルケニル基、フェニル基である。例えばＲ１、Ｒ２、Ｒ３としては、メチル基、エチル基、プロピル基、ブチル基、ペンチル基、ヘキシル基、へプチル基、シクロプロピル基、シクロブチル基、シクロペンチル基、シクロヘキシル基、ベンジル基、フェニル基、トリル基、ビニル基、アリル基などが例示されるが、特に立体障害が大きい置換基導入の場合に本発明が有効であるため、Ｒ１、Ｒ２、Ｒ３のうち少なくとも一つが炭素数２以上であることが必要である。Ｒ１、Ｒ２、Ｒ３の全てが炭素数１以下である場合は、耐加水分解性の高い成形体を得ることは困難である。またハロゲン原子であるXは塩素原子、臭素原子、ヨウ素原子などが挙げられるが、原料入手の容易さから塩素原子が好ましい。
【００３２】
このようなハロシランの具体例を示すと、アリルジメチルクロロシラン、ベンジルクロロシラン、n-ブチルジメチルクロロシラン、tert-ブチルジメチルクロロシラン、tert-ブチルジフェニルクロロシラン、クロロジイソプロピルシラン、クロロジメチルフェニルシラン、クロロジメチルシラン、クロロトリエチルシラン、クロロトリメチルシラン、クロロジエチルイソプロピルシラン、ジメチルエチルクロロシラン、ジメチルイソプロピルクロロシラン、ジメチル-n-プロピルクロロシラン、ジフェニルメチルクロロシラン、トリイソプロピルシリルクロライド、トリフェニルシリルクロライドなどが挙げられる。これらのハロシランは、単独で用いることもできるし、２種以上を組み合わせて用いることもできる。
【００３３】
また上記本発明のシリコーン化合物の製造方法において同時に用いる原料である3-グリシドキシプロピルアルコキシシランは、上記式（２）で示されるものであって、式中のＲ４は水素原子、炭素数１−７のアルキル基、炭素数２−７のアルケニル基およびフェニル基である。炭素数１−７のアルキル基、炭素数２−７のアルケニル基およびフェニル基の具体例を挙げると、メチル基、エチル基、プロピル基、ブチル基、ペンチル基、ヘキシル基、へプチル基、シクロプロピル基、シクロブチル基、シクロペンチル基、シクロヘキシル基、ベンジル基、フェニル基、トリル基、ビニル基、アリル基などがある。
【００３４】
また式中のＲ５は炭素数１−４のアルキル基である。例えばＲ５としては、メチル基、エチル基、プロピル基、ブチル基等が挙げられるが、原料入手の容易さならびに共加水分解の反応速度の観点から、メチル基、エチル基が好ましく、さらにはメチル基がより好ましい。このような3-グリシドキシプロピルアルコキシシランを具体的に例示すると、3-グリシドキシプロピルトリメトキシシラン、3-グリシドキシプロピルトリエトキシシラン、3-グリシドキシプロピルジメトキシシラン、3-グリシドキシプロピルジエトキシシラン、3-グリシドキシプロピルメトキシシラン、3-グリシドキシプロピルエトキシシラン、3-グリシドキシプロピルジメトキシメチルシラン、3-グリシドキシプロピルジエトキシメチルシラン、3-グリシドキシプロピルメトキシメチルシラン、3-グリシドキシプロピルエトキシメチルシラン、3-グリシドキシプロピルメトキシジメチルシラン、3-グリシドキシプロピルエトキシジメチルシラン、3-グリシドキシプロピルエチルジメトキシシラン、3-グリシドキシプロピルジエチルメトキシシラン、3-グリシドキシプロピルエチルエトキシシラン、3-グリシドキシプロピルエチルジエトキシシラン、3-グリシドキシプロピルジエチルエトキシシラン、3-グリシドキシプロピルジメトキシプロピルシラン、3-グリシドキシプロピルメトキシプロピルシラン、3-グリシドキシプロピルメトキシジプロピルシラン、3-グリシドキシプロピルジメトキシブチルシラン、3-グリシドキシプロピルメトキシブチルシラン、3-グリシドキシプロピルメトキシジブチルシラン、3-グリシドキシプロピルジメトキシペンチルシラン、3-グリシドキシプロピルメトキシペンチルシラン、3-グリシドキシプロピルメトキシジペンチルシラン、3-グリシドキシプロピルジメトキシヘキシルシラン、3-グリシドキシプロピルメトキシヘキシルシラン、3-グリシドキシプロピルメトキシジヘキシルシラン、3-グリシドキシプロピルジメトキシへプチルシラン、3-グリシドキシプロピルメトキシへプチルシラン、3-グリシドキシプロピルメトキシジへプチルシラン、3-グリシドキシプロピルジメトキシビニルシラン、3-グリシドキシプロピルメトキシビニルシラン、3-グリシドキシプロピルメトキシジビニルシラン、3-グリシドキシプロピルジメトキシアリルシラン、3-グリシドキシプロピルメトキシアリルシラン、3-グリシドキシプロピルメトキシジアリルシラン、3-グリシドキシプロピルジメトキシフェニルシラン、3-グリシドキシプロピルメトキシフェニルシラン、3-グリシドキシプロピルメトキシジフェニルシラン、3-グリシドキシプロピルジメトキシトリルシラン、3-グリシドキシプロピルメトキシトリルシラン、3-グリシドキシプロピルメトキシジトリルシラン、3-グリシドキシプロピルメトキシメチルエチルシラン、3-グリシドキシプロピルメトキシメチルプロピルシラン、3-グリシドキシプロピルメトキシメチルブチルシラン、3-グリシドキシプロピルメトキシメチルペンチルシラン、3-グリシドキシプロピルメトキシメチルヘキシルシラン、3-グリシドキシプロピルメトキシメチルへプチルシラン、3-グリシドキシプロピルメトキシメチルフェニルシラン、3-グリシドキシプロピルメトキシメチルトリルシラン、3-グリシドキシプロピルメトキシメチルビニルシラン、3-グリシドキシプロピルメトキシメチルアリルシラン、3-グリシドキシプロピルメトキシエチルプロピルシラン、3-グリシドキシプロピルメトキシエチルブチルシラン、3-グリシドキシプロピルメトキシエチルペンチルシラン、3-グリシドキシプロピルメトキシエチルヘキシルシラン、3-グリシドキシプロピルメトキシエチルへプチルシラン、3-グリシドキシプロピルメトキシエチルフェニルシラン、3-グリシドキシプロピルメトキシエチルトリルシラン、3-グリシドキシプロピルメトキシエチルビニルシラン、3-グリシドキシプロピルメトキシエチルアリルシラン、3-グリシドキシプロピルメトキシプロピルブチルシラン、3-グリシドキシプロピルメトキシプロピルペンチルシラン、3-グリシドキシプロピルメトキシプロピルヘキシルシラン、3-グリシドキシプロピルメトキシプロピルへプチルシラン、3-グリシドキシプロピルメトキシプロピルフェニルシラン、3-グリシドキシプロピルメトキシプロピルトリルシラン、3-グリシドキシプロピルメトキシプロピルビニルシラン、3-グリシドキシプロピルメトキシプロピルアリルシラン等が挙げられる。これらの3-グリシドキシプロピルアルコキシシランは単独で用いることもできるし、２種以上を組み合わせて用いることもできる。
【００３５】
式(2)中のｎはケイ素上の置換基数を示すものであり、耐加水分解性を向上させる観点から２または３が好ましく、３がより好ましい。
【００３６】
本発明における水存在下での反応において、使用する溶媒としては、メタノール、エタノール等のアルコール類とヘキサン、ヘプタン等の脂肪族炭化水素類もしくはシクロヘキサンなどの脂環式炭化水素もしくはエチルエーテル等のエーテル類もしくはトルエン、キシレン等の芳香族炭化水素類と蒸留水等の３成分系が好ましい。溶媒中の水の濃度は、特に限定されないが、通常、１０重量％〜６０重量％程度である。本反応は懸濁溶液を激しく撹拌しながら、上記式（１）で示される化合物と上記式（２）で示される化合物を同時に滴下することにより行なうことが好ましい。本滴下時には、上記式（１）で示される化合物と上記式（２）で示される化合物をあらかじめよく混合しておき、混合溶液を滴下してもよいし、それぞれを同時に滴下してもよい。反応後、系中に生じた塩化水素を除去するために飽和重曹水等のアルカリ水溶液で洗浄した後、無水硫酸ナトリウム等で乾燥し、精製することで上記式（３）および／または（４）で示される化合物を得ることができる。
【００３７】
また本反応は広い温度範囲で進行するが実質的には−20℃〜60℃、好ましくは0℃〜40℃の温度範囲で行われる。反応時間は反応条件によるが、通常１時間から１０時間の範囲で行われる。
【００３８】
上記式（１）で示される化合物と上記式（２）で示される化合物との使用割合は、上記式（２）で示される化合物のアルコキシ基のモル数に対して上記式（１）で示される化合物を理論モル量（化学量論量のモル量）以上１０倍モル量以下（すなわち、（２）で示される化合物のアルコキシ基１当量に対し１当量以上１０当量以下）、好ましくは２倍モル量以上５倍モル量以下（２当量以上５当量以下）用いることが望ましい。理論モル量の２倍未満では、共加水分解反応およびエポキシドの開環反応が不十分で高収率かつ高純度で目的物を得ることが困難である。また５倍モル量を超えると上記式（１）で示される化合物を無駄に消費するため経済的に不利である。
【００３９】
上述で得られる化合物に続いて行われる塩基での処理において、用いられる塩基としては、水酸化ナトリウム、水酸化カリウム、炭酸カリウム等の無機アルカリ金属塩、ナトリウムメトキシド、ナトリウムエトキシド等の有機アルカリ金属塩、トリメチルアミン、トリエチルアミン等の第３級アルキルアミン類、ピリジン、４−ジメチルアミノピリジン等の芳香族アミン類、１，４−ジアザビシクロ[２，２，２]オクタン、１，５−ジアザビシクロ[４，３，０]−５−ノネン、１，８−ジアザビシクロ[５，４，０]−７−ウンデセン等の複素環アミン類等いずれも用いることができるが、原料の入手および工業的規模での生産を考慮すると、水酸化ナトリウムもしくは水酸化カリウムを用いることが望ましい。なお、塩基は1種類のものを用いることもできるし、複数種類の塩基を組み合わせて用いることもできる。
【００４０】
本反応において使用する塩基のモル量は、上記式（３）および／または（４）で示される化合物に対して等モル以上、好ましくは１．２モル以上、さらに好ましくは１．５モル以上が望ましい。塩基の使用量の上限は特にないが、通常上記式（３）および／または（４）で示される化合物１モルに対して１０モル以下である。同時に使用される溶媒としては、メタノール、エタノール等のアルコール類、ヘキサン、ヘプタン等の脂肪族炭化水素類、シクロヘキサン等の脂環式炭化水素類、ベンゼン、トルエン等の芳香族炭化水素類、エチルエーテル、テトラヒドロフラン等のエーテル類、ジクロロメタン、１，２−ジクロロエタン等のハロゲン化炭化水素類等、蒸留水等いずれも用いることができ、原料および目的物の溶解度からこれらの溶媒を単独でもしくは複数種を混合して用いてもよい。反応温度については、−７８℃〜溶媒の沸点であるが、好ましくは−２０℃〜４０℃、さらに好ましくは０℃〜室温であることが望ましい。反応時間については反応条件によるが、通常１時間から４８時間の範囲で行われる。
【００４１】
本発明の塩基での処理は、塩基を含む溶液にハロヒドロキシプロポキシプロピルオルガノシロキシシランを添加することにより行なうことができる。反応後、系中に生じた無機もしくは有機塩類および過剰の塩基を除去するために酸・アルカリ水溶液および蒸留水等で洗浄するもしくは沈殿物または結晶を濾過した後、無水硫酸ナトリウム等で乾燥し、精製することで上記式（５）で示される化合物を得ることができる。
【００４２】
本発明はまた、上記本発明のシリコーン化合物の製造方法により得られた上記式（５）で示されるシリコーン化合物と上記式（６）で示される化合物を反応させ、上記式（７）および／または（８）で示されるシリコーンモノマーを得るシリコーンモノマーの製造方法を提供する。
【００４３】
式中(6)〜(8)中、式(6)〜(8)中、Ｒ１、Ｒ２、Ｒ３、Ｒ４及びＲ５は、上記式(1)〜(5)中のＲ１、Ｒ２、Ｒ３、Ｒ４及びＲ５とそれぞれ同義、Ｒ６は炭素−炭素不飽和二重結合を少なくとも１つ有する炭素数２−２０の有機基から選ばれる。）
【００４４】
上記本発明のシリコーンモノマーの製造方法において、上記式（５）で示されるシリコーン化合物と反応させる、上記式（６）で示される化合物は、ラジカル重合可能な炭素−炭素二重結合を少なくとも１つ有する炭素数２−２０の有機基である。具体例を挙げると、ビニロキシ酢酸、アリロキシ酢酸、（メタ）アクリル酸、クロトン酸、２−（メタ）アクリロイルプロパン酸、３−（メタ）アクリロイルブタン酸、４−ビニル安息香酸などである。
【００４５】
式（５）で示されるシリコーン化合物と式（６）で示される化合物との反応においては、必ずしも溶媒を使用しなくても良い。また溶媒を使用する場合には、メタノール、エタノール等のアルコール類、ヘキサン、ヘプタン等の脂肪族炭化水素類、シクロヘキサン等の脂環式炭化水素類、ベンゼン、トルエン等の芳香族炭化水素類、エチルエーテル、テトラヒドロフラン等のエーテル類、ジクロロメタン、１，２−ジクロロエタン等のハロゲン化炭化水素類等が挙げられ、無溶媒もしくはベンゼン、トルエン等の芳香族炭化水素類が好ましい。
【００４６】
上記反応は、通常、２０℃〜４０℃、好ましくは６０℃〜１２０℃の温度範囲で行われる。反応時間は、特に限定されないが、通常、４時間〜２４時間の範囲で行われる。
【００４７】
上記本発明のシリコーンモノマーの製造方法において、式（５）で示されるシリコーン化合物と式（６）で示される化合物との使用割合は、式（５）で示される化合物１モルに対し通常、１モル〜１０モル、好ましくは２モル〜６モル用いることが望ましい。
【００４８】
本発明の成形体は、上記のシリコーンモノマーと他のモノマーからなるモノマー混合液を共重合することによって得られる。重合反応としては、ラジカル開始剤の存在下、室温から８０℃の温度範囲で行われる。ラジカル開始剤としては、ビニル重合に使用されるものであれば、熱および光開始剤どちらも使用可能である。他のモノマーとしては、例えばエチレングリコールジメタクリレート、N,N−ジメチルアクリルアミド、ヒドロキシルエチルメタクリレート、メタクリル酸、Ｎ−ビニルピロリドン等を用いることができる。また、本発明の方法により得られた上記シリコーンモノマーと、他のモノマーの使用割合は、特に限定されないが、通常、本発明の方法により得られた上記シリコーンモノマーは全モノマー混合物中１重量部から９０重量部程度である。
【００４９】
このようなシリコーンモノマーを含むラジカル開始剤含有モノマー混合物をシート、フィルム、ロッド、ボタン、ディスクなどの任意の形状で重合することで成形体を得ることが出来る。さらに眼用レンズとする場合には、上記の成形体を切り取るもしくはレンズ状のモールド中で重合を行い、これを切削、研磨等の機械加工することで眼用レンズを得ることができる。
本発明の成形体は耐加水分解性に優れ、親水性基とシロキシ基を併せ持つことから、眼用レンズ、特にコンタクトレンズに好適に用いることができる。
【実施例】
【００５０】
本発明の具体的実施態様を以下に実施例をもって示すが、本発明は以下に限定されるものではない。
【００５１】
実施例１
シリコーン化合物の合成
【００５２】
【化１３】
2008137918.tif 000014
【００５３】
【化１４】
2008137918.tif 000015
【００５４】
【化１５】
2008137918.tif 000016
【００５５】
0℃で冷却したメタノール16.6 g、ヘキサン16.7 g、蒸留水33.3 gを激しく撹拌しながら、3-グリシジリロキシプロピルジメトキシメチルシラン(25.16 g, 0.113 mol)とジメチルエチルシリルクロライド(55.7 g, 0.454 mol)を混合し、1.5時間かけて滴下した。滴下後0℃から徐々に室温に上げ２時間撹拌した。反応を停止し、水層を分離後、有機層を飽和重曹水(30 ml)、飽和食塩水(35 ml)で洗浄し、さらにもう１回この操作を繰り返し、無水硫酸ナトリウムで乾燥した。濾過後、溶媒留去、乾燥し、粗生成物44.35 gを得た。
【００５６】
蒸留により精製し、上記式（１１）、（１２）で示される無色透明液体(12.22 g, 純度83.8%)を混合物として得た。
【００５７】
つづいて0℃で冷却した水酸化カリウム(2.5 g, 43.9 mmol)/50wt%メタノール水溶液(10 ml)に上記式（１１）、（１２）で示される混合物(9.32 g, 23.2 mmol)を一度に加えた。徐々に室温に昇温し、室温で１０時間撹拌した。蒸留水約50 mlを加え、有機層を分離し、水層をエーテル(2×50 ml)で抽出した。有機層と併せて蒸留水(3×50 ml)、飽和食塩水(2×50 ml)で洗浄し、無水硫酸ナトリウムで乾燥した。濾過後、溶媒留去、真空乾燥を行い、粗生成物(7.8 g)を得た。減圧蒸留を行い、上記式（１３）で示される無色透明液体(5.84 g, 純度89%)を得た。なお、化合物の純度はガスクロマトグラフィーにより決定した。
【００５８】
実施例２
シリコーン化合物の合成
【００５９】
【化１６】
2008137918.tif 000017
【００６０】
【化１７】
2008137918.tif 000018
【００６１】
【化１８】
2008137918.tif 000019
【００６２】
0℃で冷却したメタノール24.9 g、ヘキサン24.9 g、蒸留水50 gを激しく撹拌しながら、3-グリシジリロキシプロピルトリメトキシシラン(33.1 g, 0.14 mol)とジメチルエチルシリルクロライド(102.93 g, 0.84 mol)を混合し、１時間かけて滴下した。滴下後0℃でさらに２時間撹拌し、徐々に室温に上げ１時間撹拌した。反応を停止し、水層を分離後、有機層を飽和重曹水(50 ml)、飽和食塩水(50 ml)で洗浄し、さらにもう１回この操作を繰り返し、無水硫酸ナトリウムで乾燥した。濾過後、溶媒留去、乾燥し、粗生成物を得た。
【００６３】
蒸留により精製し、上記式（１４）、（１５）で示される無色透明液体(23.53 g, 純度85%)を混合物として得た。
【００６４】
つづいて0℃で冷却した水酸化カリウム(3.0 g, 53.4 mmol)/50wt%メタノール水溶液(8 ml)に上記式（１４）、（１５）で示される混合物(15.0 g, 23.3 mmol)を一度に加えた。徐々に室温に昇温し、室温で18時間撹拌した。蒸留水約40 mlを加え、有機層を分離し、水層をエーテル(50 ml×2)で抽出した。有機層と併せて蒸留水(100 ml×3)で洗浄し、無水硫酸ナトリウムで乾燥した。濾過後、溶媒留去、真空乾燥を行い、粗生成物(11.94 g)を得た。
【００６５】
蒸留により上記式（１６）で示される無色透明液体(5.83 g, 純度85.8%)を得た。
【００６６】
なお、化合物の純度はガスクロマトグラフィーにより決定した。
【００６７】
実施例３
シリコーンモノマーの合成
【００６８】
【化１９】
2008137918.tif 000020
【００６９】
【化２０】
2008137918.tif 000021
【００７０】
【化２１】
2008137918.tif 000022
【００７１】
p-メトキシフェノール(13.5 mg, 0.12 mmol)、メタクリル酸ナトリウム(0.4 g, 3.70 mmol)、実施例１で得た上記式（１３）で示される(4.5 g, 12.3 mmol)およびメタクリル酸(4.2 ml, 49.4 mmol)の溶液を100℃で8時間反応させた。
【００７２】
冷却後、エーテル40 mlで溶解し、1N-水酸化ナトリウム水溶液(5×20 ml)および飽和食塩水(2×20 ml)で洗浄し、無水硫酸ナトリウムで乾燥した。
【００７３】
濾過、溶媒留去、真空乾燥後、粗生成物(5.06 g)を得、つづいてシリカゲルカラムクロマトグラフィーにて精製を行い、上記式（１７）および／または（１８）で示される無色透明液体(2.92 g, 収率53%, 純度97.8%)を得た。
【００７４】
実施例４
シリコーンモノマーの合成
【００７５】
【化２２】
2008137918.tif 000023
【００７６】
【化２３】
2008137918.tif 000024
【００７７】
【化２４】
2008137918.tif 000025
【００７８】
p-メトキシフェノール(13.6 mg, 0.11mmol)、メタクリル酸ナトリウム(0.37 g, 3.4 mmol)、実施例２で得られた上記式（１６）で示される化合物(5.12 g,11.3 mmol)およびメタクリル酸(3.84 ml, 45.2 mmol)の溶液を100℃で9時間反応させた。
【００７９】
冷却後、エーテル20 mlで溶解し、1N-水酸化ナトリウム水溶液(7×10 ml)および飽和食塩水(2×10 ml)で洗浄し、無水硫酸ナトリウムで乾燥した。
【００８０】
濾過、溶媒留去、真空乾燥後、粗生成物(5.66 g)を得、シリカゲルカラムクロマトグラフィーにより精製を行い、上記式（１９）および／または（２０）で示される無色透明液体(3.49 g, 収率55%, 純度95.8%)を得た。
【００８１】
実施例５
モノマーの加水分解性比較
【００８２】
【化２５】
2008137918.tif 000026
【００８３】
【化２６】
2008137918.tif 000027
【００８４】
実施例３によって得られた上記式（１７）および／または（１８）で示される化合物０．１ｇを20 mL スクリュー管に2-プロパノール(3.90 g), 酢酸 (0.24 g), 蒸留水(0.90 g)、2,6-ジ-t-ブチル-4-メチルフェノール (2 mg)をよく混合し、密閉した。そのスクリュー管を80℃で168時間処理した。処理開始前を０時間として、その時のガスクロマトグラフィーによる面積を１００％として１６８時間後の目的化合物の面積変化を測定した。
【００８５】
実施例６
モノマーの加水分解性比較
【００８６】
【化２７】
2008137918.tif 000028
【００８７】
【化２８】
2008137918.tif 000029
【００８８】
実施例５において上記式（１７）および／または（１８）の代わりに上記式（１９）および／または（２０）に示される化合物を用いた以外は実施例５と同様の試験を行った。
【００８９】
実施例７
眼用レンズの加水分解性比較
【００９０】
【化２９】
2008137918.tif 000030
【００９１】
【化３０】
2008137918.tif 000031
【００９２】
窒素雰囲気下、上記式（１７）および／または（１８）で示される化合物を含むシリコーン化合物17.5% 、エチレングリコールジメタクリレート1.5% 、N,N−ジメチルアクリルアミド15% 、ヒドロキシルエチルメタクリレート12.58%、メタクリル酸 0.8% 、PVP K-90 2.5% 、光開始剤Irgacure 819  0.13%、 3,7-ジメチル-3-オクタノール50%からなる溶液を脱気後、モールドに100μｌずつ入れ、光照射強度1.53mW/cm2で可視光を照射し、５０℃で３０分間重合を行った。
【００９３】
重合後、イソプロピルアルコール／イオン交換水＝７０／３０にモールドとともに得られた眼用レンズを入れ３０分間放置し、剥離したモールドを取り除いた。つづいて眼用レンズをイソプロピルアルコール／イオン交換水＝７０／３０で３０分間洗浄を２回行い、イオン交換水で３０分間、さらにパッキング溶液（ホウ酸を含む緩衝溶液：ｐＨ＝約７）で３０分間洗浄した。
【００９４】
次に上記パッキング溶液で満たされた眼用レンズをスクリュー管中に密封し、蒸気滅菌器にて１２１℃で３０分間滅菌を行った。
【００９５】
冷却後、２４時間以上放置したサンプルを幅５mm、長さ１５mmの短冊状に切断し、引張試験器にて破れるまでの伸度を測定し、この時の伸度を１とした。
【００９６】
サンプルをイオン交換水中９５℃で１週間、２週間、４週間処理したサンプルを上記と同様に伸度を測定し、上記未処理のサンプルの伸度との差分を割合（％）で比較した。
【００９７】
実施例８
眼用レンズの加水分解性比較
【００９８】
【化３１】
2008137918.tif 000032
【００９９】
【化３２】
2008137918.tif 000033
【０１００】
実施例７において、上記式（１７）および／または（１８）で示される化合物の代わりに上記式（１９）および／または（２０）で示される化合物を用いた以外は実施例７と同様に行った。
【０１０１】
比較例１
従来法によるシリコーン化合物の合成
【０１０２】
【化３３】
2008137918.tif 000034
【０１０３】
0℃で冷却したメタノール8.4 g、ヘキサン8.3 g、蒸留水16.7 gにジメチルエチルシリルクロライド(24.53 g, 0.2 mol)とジメトキシメチルシラン(5.31 g, 0.05 mol)を混合し、１時間かけて滴下した。滴下後0℃でさらに２時間撹拌し、徐々に室温に上げ１晩撹拌した。反応終了後、飽和重曹水(100 ml)、飽和食塩水(100 ml)で洗浄し、さらにもう１回この操作を繰り返し、有機層を硫酸ナトリウムで乾燥した。濾過後、溶媒留去、常圧下で蒸留を行い、無色透明液体(9.95 g, bp 160〜163℃, 収率79％)を得た。
【０１０４】
ガスクロマトグラフィーで粗生成物を分析した結果、数種の異性体の混合物であり、上記式（２１）で示される目的物のみを得ることが困難であった。
【０１０５】
比較例２
シラノール合成
【０１０６】
【化３４】
2008137918.tif 000035
【０１０７】
温度計、滴下ロートを備えた500 ml３口ナスフラスコにジメチルエチルシリルクロライド(22.23 g, 0.181 mol)、ジエチルエーテル(110 ml)と1％フェノールフタレインエタノール溶液(4滴)を加え、飽和食塩水−氷で冷却し、激しく撹拌しながら、0.5N-NaOH水溶液（約360 ml）を３時間かけて滴下した。
【０１０８】
滴下終了後、エーテル層を分け、水層をエーテル(3×20 ml)で抽出し、有機層をあわせて炭酸カリウムで乾燥した。
【０１０９】
濾過、溶媒留去後、常圧下で蒸留を行ったが、上記式（２２）で示される目的物は得られず、ビス（ジメチルエチル）ジシロキサンが得られたのみであった。
【０１１０】
比較例１および２から、従来技術を利用して本発明のシリコーン化合物を合成することが困難であった。
【０１１１】
比較例３
汎用シリコーンモノマーの加水分解性測定
【０１１２】
【化３５】
2008137918.tif 000036
【０１１３】
【化３６】
2008137918.tif 000037
【０１１４】
実施例５において上記式（１７）および／または（１８）の代わりに上記式（２３）および／または（２４）で示される化合物を用いた以外は実施例５と同様の試験を行った。
【０１１５】
比較例４
眼用レンズの加水分解性比較
【０１１６】
【化３７】
2008137918.tif 000038
【０１１７】
【化３８】
2008137918.tif 000039
【０１１８】
実施例７において、上記式（１７）および／または（１８）で示される化合物の代わりに上記式（２３）および／または（２４）で示される化合物を用いた以外は実施例７と同様に行った。
【０１１９】
実施例５，６及び比較例３で行ったモノマーの加水分解性比較試験の結果を下記表１に示す。また、実施例７，８及び比較例４で行った眼用レンズの加水分解性比較の引張試験結果を下記表２に示す。表１中の数値はガスクロマトグラフィーによるモノマーの面積％を表し、表２中の数値は未処理サンプルとの差分を割合（％）で表す。
【０１２０】
【表１】
2008137918.tif 000040
【０１２１】
【表２】
2008137918.tif 000041
【０１２２】
表１より、ケイ素上が嵩高いシロキシ基に置換されている実施例５、実施例６と比較例３を比較すると、シリコーンモノマーとしての耐加水分解性が向上していた。さらにシロキシ基の置換数が大きいほど耐加水分解性が向上していた。
【０１２３】
また表２より上記モノマーを重合し、眼用レンズとした場合、耐加水分解性が向上したことにより、伸度の変化が小さかった。このように、本発明によれば、耐加水分解性の優れた成形体を得ることができることが分かった。
【産業上の利用可能性】
【０１２４】
本発明の製造方法によって、立体的に嵩高い置換基を有するシリコーンモノマーおよび中間体を提供することが可能となる。本方法で得られたモノマーおよびそれから得られる眼用レンズは耐加水分解性に優れる。